ШИХТА ДЛЯ ИЗГОТОВЛЕНИЯ ИЗРАЗЦОВ
MIXTURE FOR MAKING GLAZED TILES

Изобретение относится к области технологии силикатов и касается составов шихты для изготовления печных изразцов, термостойкой керамической плитки.
Известен огнеупорный материал, содержащий, мас.%: муллит 10,0-25,0; корунд 20,0-48,9; глинозем 20,0-30,0; глина или каолин 15,0-25,0; оксид циркония стабилизированный 3,0-10,0 [1].
Задачей изобретения является снижение температуры обжига изделий, полученных из шихты, при обеспечении их термостойкости.
Технический результат достигается тем, что шихта для изготовления изразцов, содержащая муллит, каолин, оксид циркония, дополнительно включает маршалит, причем компоненты находятся при следующем соотношении, мас.%: муллит 27-29; каолин 43-47; оксид циркония 4-6; маршалит 20-24.
В составе шихты могут быть использованы качественные каолины любых месторождений.
В таблице приведены составы шихты для изготовления изразцов.
Компоненты
Состав, мас.%
1
2
Муллит
27
29
Каолин
43
47
Оксид циркония
6
4
Маршалит
24
20
Компоненты шихты дозируют в требуемых количествах и смешивают. Полученную смесь увлажняют до 19-23% и формуют из нее изделия (изразцы, плитку) требуемой конфигурации, которые сушат до влажности не более 6%. На поверхности изделий выполняют роспись подглазурными керамическими красками, наносят слой прозрачной глазури и при температуре 1180-1200°C проводят обжиг. Термостойкость изделий составит 200-250°C.
Источник информации
1. RU 2132312, C04B 35/101, 1999.